Brevet FR3068974A1 — publié le 20190118

PANSEMENT PERMETTANT LA LIBERATION CONTROLEE ET PROLONGEE D'ACTIF RESUME La présente invention se rapporte à l'utilisation d'une résine comme agent de relargage d'actif. La présente invention se rapporte en particulier à l'utilisation d'une résine choisie parmi les résines aromatiques pour favoriser le relargage d'actif(s) dans une matrice élastomérique, ainsi qu'à une composition la comprenant. ETAT DE LA TECHNIQUE ANTERIEURE La cicatrisation des plaies dépend généralement de la prolifération de nouveaux tissus épithéliaux, endothéliaux et conjonctifs. Elle met donc en jeu un ensemble d'événements imbriqués et interconnectés par inductions successives et réciproques des diverses cellules impliquées. Chaque étape est induite par la précédente et ne peut donc se dérouler que si l'étape précédente se termine. Il s'agit d'un processus complexe sous-tendu par des vagues successives de facteurs de croissance et de médiateurs inflammatoires. Le marché pharmaceutique offre actuellement de nombreuses préparations topiques recommandées pour favoriser la cicatrisation des plaies. En fait, leur action résulte de la complémentarité des différents produits qui les composent et leur confèrent, dans une certaine limite, leur propriété cicatrisante. Elles protègent les plaies du milieu environnant par un revêtement antiseptique. Elles stimulent le développement de la vascularisation et régulent l'épidermisation. Ces formes topiques sont constituées principalement d'un mélange lipidique (lanoline, vaseline, glycérine...) dans lequel sont ajoutés des acides (salicylique, benzoïque, malique), des minéraux (oxyde de zinc, de titane) ou des halogénures (iodure d'amidon). Certaines contiennent également du collagène, du fibrinogène, du protéolysat enzymatique de sérum (apport d'acides aminés) ou encore des vitamines (vitamine A) des hormones (acétate de chloro-4 testostérone). Il existe également une pommade (Madécasol tulgras des Laboratoires SYNTEX) dont l'action cicatrisante est apportée par l'association d'un mélange de trois triterpènes extraits de racines de la plante Centella asiatica (TCEA). Ces composés stimulent la biosynthèse du collagène et de glycoaminoglycannes. Le brevet FR 2 809 310 décrit quant à lui l'utilisation de la metformine dans une composition topique ayant un effet cicatrisant et/ou angiogénique. Les différentes formes galéniques de compositions envisagées sont du type huile, crème, mousse, liniment, lotion, pommade, liquide, gel, lait, poudre ou spray. 2 Toutefois, l'application locale d'actif(s) sous forme de composition topique nécessite d'être fréquemment répétée pour assurer un effet sur la cicatrisation. Or, pour nombre de plaies, il est nécessaire d'appliquer un traitement local favorisant la cicatrisation pendant plusieurs jours, voire plusieurs semaines, pour obtenir une bonne cicatrisation, et d'éviter le 5 renouvellement du traitement pour limiter les risques d'infection liés à la manipulation des compositions. Il serait donc souhaitable de disposer d'un dispositif, tel qu'un pansement, comprenant un actif, pour traiter efficacement les plaies pendant plusieurs jours. Pour des raisons économiques, le pansement devrait idéalement être appliqué pour une durée d'environ 72h. 10 Un changement trop fréquent du pansement induit des coûts supplémentaires eu égard aux frais de personnel soignant nécessaire au changement dudit pansement. Un changement trop fréquent peut également augmenter le risque d'infections. En effet, au moment du retrait du pansement, la plaie est exposée aux bactéries présentes dans l'environnement. Toutefois, lorsque l'actif présente une forte affinité pour les exsudats, celui-ci a 15 tendance à être relargué trop rapidement sur la plaie, de sorte qu'un pic de concentration de l'actif est libéré par le pansement dans les heures suivant son application, et les effets bénéfiques du traitement ne durent ainsi pas plus de quelques heures. Le pansement devrait au contraire permettre une libération contrôlée et continue de l'actif pendant plusieurs jours, notamment pendant environ trois jours. En particulier, pour atteindre un niveau de réponse 20 satisfaisant au niveau des récepteurs de la plaie, une quantité suffisante d'actif devrait être libérée dès l'application du dispositif, puis une libération plus faible mais continue de l'actif devrait être maintenue pendant toute la durée d'application du dispositif sur la plaie afin de maintenir les effets désirés. Il s'agit, en d'autres termes, d'administrer un profil de relargage particulier impliquant un bolus dans les premiers temps d'application de la formulation, puis 25 le maintien d'un niveau plus faible de libération d'actif pendant toute la durée du traitement. RESUME DE L'INVENTION La présente invention vise à répondre à ces problématiques, en proposant une composition susceptible d'être mise en oeuvre dans un dispositif de type pansement 30 comprenant un actif, permettant un relargage de celui-ci selon un profil continu et contrôlé pendant plusieurs jours. Ainsi, la présente invention a permis de mettre au point une composition spécifique à base de copolymères tribloc du type ABA, comportant deux blocs terminaux thermoplastiques A styrène et une séquence centrale élastomère B qui est une oléfine saturée, permettant la 3 préparation d'une matrice élastomérique susceptible d'être mise en oeuvre dans un pansement, qui peut se présenter sous la forme d'un pansement autoporté, ladite matrice permettant un relargage d' actif(s) selon un profil continu et contrôlé pendant plusieurs jours. Plus précisément, il a été découvert, et ceci constitue le fondement de la présente 5 invention, que l'utilisation d'une résine aromatique présente au sein de la composition en une quantité pondérale prédéterminée, permet un relargage d'actif(s) amélioré par rapport au pansement ne contenant pas ladite résine. L'utilisation de résines spécifiques permet d'augmenter le pourcentage d'actif relargué. 10 L'ajout de résines spécifiques permet également de diminuer la viscosité du mélange élastomérique et de renforcer mécaniquement la matrice élastomérique. Ceci est particulièrement avantageux dans le procédé de fabrication de la matrice élastomérique. La composition, du fait de sa viscosité diminuée, peut être enduite plus facilement sur une armature. Dans le cas d'un pansement autoporté, l'amélioration de la cohésion de la matrice 15 élastomérique permet un meilleur moulage et démoulage de cette dernière. En outre, du fait des résines spécifiques utilisées, la température de fabrication de la composition peut être diminuée d'environ 10°C, ce qui permet d'introduire dans le mélange des composants sensibles aux traitements thermiques, tels que des actifs par exemple. Selon un mode de réalisation préféré, le pansement selon l'invention n'adhère pas aux 20 gants chirurgicaux en latex. Ainsi selon un premier aspect, la présente invention a pour objet une composition comprenant: - 5 à 20% en poids d'au moins un copolymère tribloc du type ABA, comportant deux 25 blocs terminaux thermoplastiques A styrène et une séquence centrale élastomère B qui est une oléfine saturée ou d'un mélange de copolymères tribloc du type ABA, comportant deux blocs terminaux thermoplastiques A styrène et une séquence centrale élastomère B qui est une oléfine saturée, rapporté au poids total de la composition - 50 à 80% en poids d'au moins un plastifiant, 30 - 0,5 à 15% en poids d'une résine alpha méthyl-styrène dont le point de ramollissement situé entre 80 et 125°C, de préférence entre 90 et 110°C - 0,1 à 15% d'un actif les pourcentages étant rapportés au poids total de la composition 4 Selon un second aspect, la présente invention a pour objet une matrice élastomérique obtenue à partir d'une telle composition et un pansement interface, avec support ou autoporté comprenant ladite matrice élastomérique. Enfin, l'invention a également pour objet l'utilisation d'une résine de type alpha- 5 méthyl styrène pour favoriser le relargage d'actif dans une composition, en particulier mise en oeuvre dans un pansement. DESCRIPTION DETAILLEE 10 Elastomère La composition selon l'invention, comprend au moins un copolymère tribloc du type ABA. Les copolymères séquencés utilisés dans le cadre de l'invention sont des copolymères triblocs du type ABA comportant deux blocs terminaux thermoplastiques A styrène et une 15 séquence centrale élastomère B qui est une oléfine saturée. Les séquences B d'oléfines saturées sont par exemple des séquences éthylène-butylène, éthylène-propylène ou éthylèneéthylène-propylène. Par souci de simplicité, dans la présente description, les blocs polymériques constituant les copolymères précités sont désignés par la nature de leurs unités récurrente. 20 Ainsi, l'expression « bloc » ou « séquence styrène A» désigne une séquence poly(styrène) et l'expression « bloc » ou « séquence oléfine saturée » désigne une séquence poly(oléfine saturée). Selon un mode de réalisation de l'invention, la composition comprend un mélange de deux copolymères, ledit mélange comprenant au moins un copolymère qui présente une 25 viscosité comprise entre 0,01 et 1 Pa.s mesurée dans une solution à 5 % masse/masse dans le toluène et au moins un copolymère présentant une viscosité comprise entre 0,01 et 0,5 Pa.s mesurée dans une solution à 15% (masse/masse) dans le toluène. Les copolymères triblocs à séquence centrale saturée sont bien connus de l'homme de l'art et sont par exemple commercialisés : 30 -par la société KRATON sous la dénomination KRATON® G, et en particulier les grades KRATON® G1651, KRATON® G1654, KRATON® G 1657, KRATON® G1652 ou KRATON® G1650 et par la société KURARAY sous les dénominations SEPTON® et en 5 particulier les grades 8006 ou 8004 pour les copolymères séquencés poly (styrène-éthylènebutylène-styrène) (en abrégé SEBS); -par la société KURARAY sous la dénomination SEPTON® pour les copolymères séquencés poly (styrène-éthylène-propylène-styrène) (en abrégé SEPS) et en particulier les 5 grades 2005,2006 ou 2063 et pour les polymères séquencés poly (styrène-éthylène-éthylène- propylène-styrène) (en abrégé SEEPS) et en particulier les grades 4033,4044, 4055, 4077 ou 4099. Parmi les copolymères qui présentent une viscosité comprise entre 0,01 et 1 Pa.s mesurée dans une solution à 5% (masse/masse) dans le toluène, on peut citer les copolymères 10 commercialisé par la société KRATON sous les grades KRATON® G 1651 et KRATON® G 1654 et les copolymères commercialisés par la société KURARAY sous les grades SEPTON® 2005, 2006, 8006, 4055, 4077, 4044 ou 4099. Parmi les copolymères qui présentent une viscosité comprise entre 0,01 et 0,5 Pa.s mesurée dans une solution à 15% (masse/masse) dans le toluène on peut citer les copolymères 15 commercialisés par la société KRATON sous les grades KRATON® G 1650, KRATON® G 1657 et KRATON® G 1652 et les copolymères commercialisés par la société KURARAY sous les grades SEPTON® 2063 ou 4033. Ces viscosités sont mesurées à 30°C à l'aide d'un viscosimètre Brookfield modèle LVI dans une solution dans le toluène à 5 % ou 15 % masse/masse en fonction du poids 20 moléculaire du copolymère. Dans le cadre de la présente invention, on préférera les copolymères triblocs SEBS, SEPS ou SEEPS ayant une teneur en styrène comprise entre 25 et 45 % en poids par rapport au poids dudit copolymère SEBS, SEPS ou SEEPS. De façon générale, la quantité de copolymères dans la composition finale pourra être 25 comprise entre 5 et 20 % en poids, de préférence entre 7 et 15 % en poids, rapportée au poids total de la composition. Les résines Les résines mises en oeuvre dans la composition selon invention sont des résines 30 hydrocarbonées aromatiques, c'est-à-dire à base de monomères aromatiques uniquement. Elles se distinguent des résines aliphatiques, à base de monomères aliphatiques uniquement, ou des résines aliphatiques/aromatiques à base de monomères aliphatiques et aromatiques. Sans vouloir être lié par une quelconque théorie, il semble que ces résines présentent une 6 bonne solubilité dans le bloc A des copolymères ABA et renforcent ce bloc styrène, ce qui améliore la cohésion de la matrice élastomérique finale obtenue. Il a en effet été découvert que l'utilisation d'une résine aromatique présente au sein de la composition en une quantité pondérale prédéterminée, permet un relargage d'actif(s) 5 amélioré par rapport au pansement ne contenant pas ladite résine. Ceci était particulièrement inattendu dans la mesure où la résine apporte de la cohésion à la matrice élastomérique. On s'attendait donc a priori à ce que les actifs se trouvent emprisonnés dans la matrice élastomérique par l'ajout d'une telle résine. Or, au contraire, la résine facilite et améliore le relargage de l'actif Ceci peut présenter un avantage économique puisqu'il est possible 10 d'utiliser une quantité moindre d'actif(s), composés généralement les plus onéreux, dans la composition, pour une même quantité relarguée. Aussi, le profil de libération de l'actif prolongé est plus intéressant. 15 En particulier, le monomère aromatique est l'alpha-méthyl styrène. Ainsi, selon un mode de réalisation particulièrement préférentiel, la résine hydrocarbonée aromatique est choisie parmi les résines d'homopolymères et copolymères d'alpha-méthyl-styrène. Parmi les résines aromatiques testées, un certain nombre d'entre elles ne donnaient pas entière satisfaction. En effet, certains grades de résine, du fait de leur point de ramolissement 20 élevé, nécessitent d'être chauffées à des températures élevées (au-delà de 140°C) pour réaliser la composition de l'invention. En travaillant à de telles températures, il existe un risque d'évaporation du plastifiant. Lorsque l'on ajoute des hydrocolloïdes (tels que la carboxymethylcellulose) ou des actifs dans la composition, ceux-ci risquent de se dégrader. Ainsi, les résines mises en oeuvre dans les compositions selon l'invention sont les 25 résines de type alpha-méthyl styrène dont le point de ramollissement se situe entre 80 et 125°C, de préférence entre 90 et 110°C. Le point de ramollissement est mesuré selon la norme ISO 4625 (méthode "Ring and Ball"). De préférence, la résine selon l'invention est une résine alpha-méthyl styrène 30 présentant un point de ramollissement situé entre 95 et 105°C ou entre 115 et 125°C ou une résine poly(styrène-co-alpha-méthyl styrène) présentant un point de ramollissement entre 95°C et 115°C. 7 Les résines préférentielles ci-dessus sont bien connues de l'homme du métier et disponibles commercialement, par exemple vendues sous les dénominations commerciales suivantes : - Sylvares SA 100 et Sylvares SA 120 d'Arizona Chemical : résines alpha-méthyl 5 styrène présentant un point de ramollissement situé entre 95 et 105°C ou entre 115 et 125°C respectivement, - la résine Cleartack W90 ou Norsolène W90 de Cray Valley : résine poly(styrene-coalpha-methylstyrene) présentant un point de ramollissement entre 85 et 95°C, - les résines Kristalex 3 1 OOLV, Kristalex F100, Kristalex 3105SD et Kristalex F115 10 d'Eastman : résines poly(styrene-co-alpha-methylstyrene) présentant un point de ramollissement de 100°C, ou entre 96 et 104°C ou de 105°C, ou entre 114 et 120°C respectivement. Dans le cadre de la présente invention, la résine est de préférence présente en une 15 quantité de 0,5 à 15%, de préférence 2 à 10% en poids, rapportée au poids total de la composition. Le plastifiant Afin de réaliser des pansements interface, le mélange de copolymères et la résine 20 présents dans la composition selon l'invention sont associés à un (ou plusieurs) composé(s) plastifiants. Les plastifiants susceptibles d'être utilisés sont bien connus et destinés à améliorer les propriétés d'étirement, de souplesse, d'extrudabilité ou de mise en oeuvre des copolymères. On pourra utiliser à cet effet un ou plusieurs plastifiants si nécessaire. 25 D'une façon générale, en tant que plastifiants, on préférera des composés liquides, compatibles avec la séquence centrale oléfine saturée des copolymères séquencés précités. Parmi les composés plastifiants susceptibles d'être utilisés à cet effet, on citera en particulier les huiles minérales plastifiantes. Alternativement, on peut aussi utiliser des produits de synthèse à base de mélanges 30 liquides d'hydrocarbures saturés comme par exemple les produits commercialisés par la société TOTAL sous la dénomination GEMSEAL® et en particulier le produit GEMSEAL® 60 qui est un mélange isoparaffinique issu d'une coupe pétrolière totalement hydrogénée. 8 Dans le cadre de la présente invention, on utilisera de préférence des huiles plastifiantes et en particulier des huiles minérales formées de composés de nature paraffinique ou naphténique, ou de leurs mélanges, dans des proportions variables. Des huiles minérales plastifiantes particulièrement préférées sont formées de mélanges 5 de composés de nature paraffinique et naphténique, et en particulier de tels mélanges dans lesquels la proportion de composés de nature paraffinique est majoritaire. Parmi les huiles plastifiantes convenant particulièrement, on peut citer les produits commercialisés par la société SHELL sous les dénominations ONDINA® et en particulier ONDINA® 919 ou l'huile commercialisée par la société PETRO CANADA sous la référence 10 PURETOL® 9D ou l'huile BLANDOL commercialisée par Sonnebom ou encore l'huile Pionier 2076P commercialisé par Hansen & Rosenthal. Outre des huiles, le plastifiant peut comprendre de la vaseline. La vaseline mise en oeuvre dans les compositions de l'invention est une vaseline conforme à la Pharmacopée Française disponible commercialement. 15 Dans le cadre de la présente invention, la vaseline est présente en une quantité de 1 à 30%, de préférence 5 à 25% en poids, rapportée au poids total de la composition. Dans le cadre de la présente invention, le plastifiant est présent en une quantité de 50 à 80%, de préférence 60 à 70% en poids, rapportée au poids total de la composition. De préférence, le plastifiant est constitué d'un mélange d'huile minérale et de vaseline, 20 l'huile minérale étant présente en une quantité allant de 45 à 60% en poids rapporté au poids total de la composition, la vaseline étant présente en une quantité allant de 5 à 20% en poids rapporté au poids total de la composition. Actif : 25 Outre l'élastomère, la composition selon la présente invention comprend au moins un actif permettant d'induire ou d'accélérer la cicatrisation ou pouvant avoir un rôle favorable dans le traitement d'une plaie. Parmi ces substances actives, on peut citer, en particulier, à titre d'exemples : - les agents favorisant la cicatrisation tels que le rétinol, la vitamine A, la vitamine E, 30 la N-Acétyl Hydroxyproline, les extraits de Centella Asiatica, la papaïne, la silicone, les huiles essentielles de thym, niaouli, romarin, sauge, l'acide hyaluronique, le sucrose octasulfate de potassium, le sucralfate, l'allantoïne, la metformine ; 9 - les agents antibactériens tels que les sels ou complexes d'argent (tels les sulfates d'argent, les nitrates d'argent, les sulfamides d'argent ou encore les zéolites à base d'argent), les sels de zinc ou de cuivre, le métronidazole, la néomycine, les pénicillines, l'acide clavulanique, les tétracyclines, la mynocycline, la chlorotétracycline, les aminoglycosides, 5 l'amikacine, la gentamicine, les probiotiques ; - les antiseptiques tels que la chlorhexidine, le trichlosan, le biguanide, l'hexamidine, le thymol, le lugol, la povidone iodée, le chlorure de benzalkonium et de benzethonium ; - les anti-douleurs tels que le paracétamol, la codéine, le dextropropoxyphène, le tramadol, la morphine et ses dérivés, les corticoïdes et leurs dérivés ; 10 - les anesthésiques locaux tels que la lidocaïne, la benzocaïne, la dibucaïne, le chlorhydrate de pramoxine, la bupivacaïne, la mépivacaïne, la prilocaïne, l'étidocaïne ; - les anti-inflammatoires comme les anti-inflammatoires non stéroïdiens (AINS), l'aspirine ou acide acétylsalicylique, l'ibuprofène, le kétoprofène, le flurbiprofène, le diclofenac, l'acéclophénac, le kétorolac, le méloxicam, le piroxicam, le ténoxicam, le 15 naproxène, l'indométacine, le naproxcinod, le nimésulid, le célécoxib, l'étoricoxib, le parécoxib, le rofécoxib, le valdécoxib, la phénylbutazone, l'acide niflumique, l'acide méfénamique; Bien entendu, la composition selon l'invention peut aussi comprendre un ou plusieurs autres composés connus pour leur action dans la phase de détersion comme par exemple : 20 - des enzymes ; - l'urée. De préférence, l'agent favorisant la cicatrisation est choisi parmi les agents favorisant la cicatrisation le rétinol, la vitamine A, la vitamine E, la N-Acétyl Hydroxyproline, les extraits de Centella Asiatica, la papaïne, la silicone, les huiles essentielles de thym, niaouli, 25 romarin, sauge, l'acide hyaluronique, le sucrose octasulfate de potassium, le sucralfate, l'allantoïne, la metformine, et de préférence, l'agent favorisant la cicatrisation est la metformine. La composition selon l'invention comprend 0,1 à 15% d'actifs, de préférence 1 à 10% en poids, rapporté au poids total de la composition. 30 Metformine La metformine est un antidiabétique oral de la famille des biguanides normoglycémiants utilisé dans le traitement du diabète de type 2. Son rôle est de diminuer l'insulino-résistance de l'organisme intolérant aux glucides et de diminuer la néoglucogenèse 10 hépatique. Le mode d'administration de la metformine est per os. La metformine est absorbée au niveau de l'intestin grêle, circule dans le sang de manière non fixée et est excrétée, inchangée, par les reins. Son mécanisme d'action est complexe et n'est pas à ce jour totalement élucidé. La metformine est un normoglycémiant : elle n'agit pas sur la sécrétion 5 d'insuline, ni sur la sensibilité à l'insuline des tissus utilisateurs de glucose (muscles, tissus adipeux). La metformine a également un rôle dans l'inhibition de la néoglucogenèse, en inhibant la glycérophosphate déshydrogénase mitochondriale, et dans le transport membranaire du glucose (diminution de sa résorption intestinale). Il augmente également le relargage de Glucagon-like peptide-1, inhibe la voie du glucagon, augmente la production de 10 lactates par les entérocytes. Selon un mode préféré de réalisation, la metformine mise en oeuvre se présente sous forme d'un chlorhydrate de metformine. De préférence, la granulométrie de la metformine, lorsqu'elle est calculée selon le modèle optique de Fraunhoffer entre 0,375 jam et 2000 jam, mesurée au laser avec le module 15 poudre sèche, répond aux caractéristiques suivantes : - d50 REVENDICATIONS1. Composition comprenant: - 5 à 20% en poids d'au moins un copolymère tribloc du type ABA, comportant deux blocs terminaux thermoplastiques A styrène et une séquence centrale élastomère B qui est une oléfine saturée ou d'un mélange de copolymères tribloc du type ABA, comportant deux blocs terminaux thermoplastiques A styrène et une séquence centrale élastomère B qui est une oléfine saturée, rapporté au poids total de la composition - 50 à 80% en poids d'au moins un plastifiant, - 0,5 à 15% en poids d'une résine alpha méthyl-styrène dont le point de ramollissement situé entre 80 et 125°C, de préférence entre 90 et 110°C - 0,1 à 15% d'un actif les pourcentages étant rapportés au poids total de la composition. 2. Composition selon la revendication 1, caractérisée en ce que le plastifiant est constitué d'un mélange d'huile minérale et de vaseline. 3. Composition selon l'une des revendications précédentes, caractérisée en ce qu'elle comprend des particules d'hydrocolloïde en une quantité inférieure ou égale à 25 % en poids, rapportée au poids total de la composition. 4. Composition selon l'une des revendications précédentes, caractérisée en ce que l'actif est choisi parmi les agents favorisant la cicatrisation, les agents antibactériens les antiseptiques, les anti-douleurs, les anesthésiques locaux ou les anti-inflammatoires, et de préférence parmi les agents favorisant la cicatrisation. 5. Composition selon la revendication précédente, caractérisée en ce que l'agent favorisant la cicatrisation est choisi parmi les agents favorisant la cicatrisation le rétinol, la vitamine A, la vitamine E, la N-Acétyl Hydroxyproline, les extraits de Centella Asiatica, la papaïne, la silicone, les huiles essentielles de thym, niaouli, romarin, sauge, l'acide hyaluronique, le sucrose octasulfate de potassium, le sucralfate, l'allantoïne, la metformine, et de préférence, l'agent favorisant la cicatrisation est la metformine. 6. Matrice élastomérique, caractérisée en ce qu'elle est obtenue à partir d'une composition selon l'une des revendications 1 à 5, de préférence par formation d'une couche 30 mince et compression, ou par coulage à chaud de ladite composition sur un support ou une trame. 7. Matrice élastomérique selon la revendication 6, caractérisée en ce qu'elle comprend une armature ou un support, ou en ce qu'elle est autoportée. 22 8. Matrice élastomérique autoportée selon la revendication 7, caractérisée en ce qu'elle comporte des trous traversants. 9. Matrice élastomérique autoportée selon l'une des revendications 7 ou 8, caractérisée en ce qu'elle se présente sous la forme d'un filet aéré dont la taille de maille est 5 de l'ordre de 4mm2, l'épaisseur de l'ordre de 800 microns et le grammage de l'ordre de 400 g/m2. 10. Pansement interface, caractérisé en ce qu'il comprend une matrice élastomérique selon l'une des revendications 6 à 9. 11. Utilisation d'une résine de type alpha-méthyl styrène pour favoriser le 10 relargage d'actif dans une composition, en particulier mise en oeuvre dans un pansement. 12. Utilisation selon la revendication 11, caractérisée en ce que la résine de type alpha-méthyl styrène présente un point de ramollissement situé entre 80 et 125°C, de préférence entre 90 et 110°C. 13. Utilisation selon l'une des revendications précédentes caractérisée en ce que 15 l'actif est choisi parmi les agents favorisant la cicatrisation, les agents antibactériens, les antiseptiques, les anti-douleurs, les anesthésiques locaux ou les anti-inflammatoires.